СПОСОБ ПОЛУЧЕНИЯ ВЫСОКОПРОЧНОЙ АРАМИДНОЙ НИТИ

1. Способ получения высокопрочной арамидной нити, выполненной из сополимера, полученного из смеси мономеров, содержащей 5-(6)-амино-2-(пара-аминофенил)бензимидазол, ароматический пара-диамин и ароматическую пара-дикислоту, при котором нить нагревается на, по меньшей мере, двух стадиях, отличающийся тем, что на первой стадии нить нагревают при температуре 200-360°C и при натяжении, по меньшей мере, 0,2 сН/дтекс и на последующей второй стадии нить нагревают при температуре 370-500°C и при натяжении менее 1 сН/дтекс.
2. Способ по п.1, в котором нить после первой стадии нагрева направляют непосредственно в нагревательное устройство для осуществления второй стадии нагрева без намотки или размотки нити между двумя стадиями нагрева.
3. Способ по п.1 или 2, в котором нитью является свежеформованная нить.
4. Способ по п.1, в котором нить прядут из сернокислотного прядильного раствора.
5. Способ по п.1, в котором первую стадию нагрева осуществляют при температуре 240-330°C и натяжении, по меньшей мере, 1 сН/дтекс, предпочтительно, по меньшей мере, 3 сН/дтекс.
6. Способ по п.1, в котором вторую стадию нагрева осуществляют при температуре 400-470°C и натяжении менее 0,5 сН/дтекс.
7. Способ по п.1, в котором время нагрева на двух стадиях составляет, по меньшей мере, 10 с.
8. Способ по п.7, в котором сополимер получают из смеси мономеров, содержащей 5-(6)-амино-2-(пара-аминофенил)бензимидазол, терефталоилдихлорид и/или 2-хлоро-терефталоилдихлорид и парафенилендиамин и/или 2-хлоро-парафенилендиамин.
9. Способ по п.8, в котором сополимер получают из смеси мономеров, при этом, по меньшей мере, 12,5 мол.%, предпочтительно, по меньшей мере, 17 мол.% мономеров составляет 5-(6)-амино-2-(пара-аминофенил)бензимидазол.
10. Мультифиламентная арамидная нить, имеющая разрывную прочность, составляющую, по меньшей мере, 2500 мН/текс и выполненную из сополимера, полученного из смеси мономеров, содержащей 5-(6)-амино-2-(пара-аминофенил)бензимидазол, араматический пара-диамин и ароматическую пара-дикислоту, при этом, по меньшей мере, 12,5 мол.% мономеров составляет 5-(6)-амино-2-(пара-аминофенил)бензимидазол, менее 20 мол.% составляет 2-хлоро-пара-фенилендиамин, и в которой нить имеет содержание серы, по меньшей мере, 0,1 мас.%.
11. Мультифиламентная арамидная нить по п.10, в которой ароматический пара-диамин представляет собой исключительно парафенилендиамин.